【事件の表示】
　平成７年特許願第２８４５３３号「貼紙、落書防止用被覆組成物」拒絶査定不服審判事件〔平成９年４月１５日出願公開、特開平９−１００４４５〕について、次のとおり審決する。
【結　論】
　本件審判の請求は、成り立たない。
【理　由】
第１　手続の経緯
　本願は、平成７年１０月４日の出願であって、平成１７年２月１日付けで拒絶の理由が通知され、同年４月８日に意見書及び手続補正書が提出されたが、平成１８年１０月２５日付けで拒絶査定がなされ、これに対し、同年１１月３０日に拒絶査定不服審判が請求されるとともに同年１２月２８日付けで手続補正書が提出され、平成２０年１２月３日付けで審尋が通知され、平成２１年１月３０日付けで回答書が提出され、同年６月２３日付けで当審より拒絶の理由が通知され、同年８月２０日に意見書及び手続補正書が提出されたものである。
　
第２　本願発明
　本願に係る発明は、平成２１年８月２０日付け手続補正により補正された明細書の特許請求の範囲の請求項１に記載されるとおりのものであって、請求項１に係る発明（以下、「本願発明」という。）は、以下のとおりである。
「ＯＨ基を有する重合性ビニル単量体およびα、β−不飽和カルボン酸と、
　上記ＯＨ基を有する重合性ビニル単量体およびα、β−不飽和カルボン酸以外の重合性ビニル単量体と、
　片末端に重合性ビニル基を導入しかつ末端に加水分解性シリル基を有しないポリジメチルシロキサン化合物と
を共重合して得られるグラフト共重合体であって、
　上記重合体鎖にポリジメチルシロキサン鎖が１〜６０重量％の量でグラフトされているグラフト共重合体からなり、
　メラミンおよび／または多価イソシアナート化合物が架橋剤として添加されており、ポリオキシアルキレンを含まない
ことを特徴とする貼紙、落書防止用被覆組成物。」
　
第３　当審で通知した拒絶理由
　平成２１年６月２３日付けで通知した拒絶理由は、以下の事項を含むものである。
「本件出願の請求項１ないし３に係る発明は、その出願前日本国内または外国において頒布された下記の刊行物に記載された発明に基づいて、その出願前にその発明の属する技術の分野における通常の知識を有する者が容易に発明をすることができたものであるから、特許法２９条２項の規定により特許を受けることができない。
　
　　　　　　　　　　　　　　　　　記
　
　刊行物１：特開昭６１−１５１２７２号公報
　刊行物２：特開平３−９１５０９号公報　」
　
第４　引用刊行物の記載事項
１　刊行物１に記載された事項
　当審で通知した拒絶理由に引用された、本願出願前に頒布された刊行物１である「特開昭６１−１５１２７２号公報」（以下、「刊行物１」という。）には、次の事項が記載されている。
1-a　「アクリレート及び／又はメタクリレートを主体とするラジカル重合性化合物（Ａ）及びラジカル重合性シリコーンマクロモノマー（Ｂ）をラジカル共重合してなるか、又は前記ラジカル重合性化合物（Ａ）、前記マクロモノマー（Ｂ）及びラジカル重合性不飽和結合と非ラジカル重合性の反応性官能基とを併せ有する架橋性モノマー（Ｃ）をラジカル共重合してなるグラフトポリマーを樹脂分の主成分とする高耐候性塗料。」（特許請求の範囲第１項）
1-b　「〔産業上の利用分野〕
　本発明は、建築、自動車、鉄道車輌、航空機、船舶、電気製品等に対する塗料として、太陽電池の保護コーティング剤として、又、シリコーンの特長を生かし、落書防止、貼紙防止、船底防汚、積雪防止用などの特殊塗料としても利用できる耐候性塗料に関するものであり、該塗料は特に高耐候性が要求される屋外用塗料として好適なものである。」（１頁左下欄下から４行〜右下欄５行）
1-c　「〔アクリレート及び／又はメタクリレートを主体とするラジカル重合性化合物（Ａ）〕
　本発明におけるアクリレート及び／又はメタクリレートを主体とするラジカル重合性化合物（Ａ）とは、後記マクロモノマー（Ｂ）及び架橋性モノマー（Ｃ）以外のラジカル重合性二重結合を１個有する化合物をいい、各種のモノマー、オリゴマー、プレポリマー等が含まれる。
　本発明で使用されるアクリレート及び／又はメタクリレート（以下（メタ）アクリレートと総称する）としては、メチル（メタ）アクリレ−ト、エチル（メタ）アクリレート、ｎ−ブチル（メタ）アクリレート、ｔ−ブチル（メタ）アクリレート、２−エチルヘキシル（メタ）アクリレート、シクロヘキシル（メタ）アクリレート、イソノニル（メタ）アクリレート、ステアリル（メタ）アクリレート、２−ヒドロキシエチル（メタ）アクリレート、２−ヒドロキシプロピル（メタ）アクリレート等をあげることができる。
・・・
　本発明において使用できるその他のラジカル重合性化合物即ち（メタ）アクリレート、マクロモノマー（Ｂ）及び架橋性性モノマー（Ｃ）以外のラジカル重合性化合物としては、オレフイン系化合物の例として、エチレン、プロピレンなどの低分子量不飽和炭化水素、塩化ビニル及びフッ化ビニルの如きハロゲン化ビニル、酢酸ビニルの如き有機酸のビニルエステル、スチレン、スチレン置換体、ビニルピリジン及びビニルナフタレンの如きビニル芳香族化合物、（メタ）アクリル酸、・・・等を挙げることができる。
　これらのラジカル重合性化合物は単独又は２種類以上組合せて使用することができる。」（２頁右下欄１０行〜３頁左下欄下から２行）
1-d　「〔ラジカル重合性シリコーンマクロモノマー（Ｂ）〕
　本発明でいうラジカル重合性シリコーンマクロモノマーとは、分子鎖の片末端に重合性官能基を有する数平均分子量１，０００〜２０，０００の重合体を主体とする比較的低分子量の重合体をいい、該ラジカル重合性シリコーンマクロモノマーは、次のような各種の製法によって得られたものであり、それらのいずれも使用できる。
　製法の一例は、下記一般式（ａ）で示される環状シロキサンをアニオン重合してなるリビングポリマーと下記一般式（ｂ）で示されるラジカル重合性シリコーン化合物とを反応させてラジカル重合性直鎖シリコーン高分子モノマー（以下シリコーンマクロモノマーと称する）を得る方法である（特開昭５９−１２６４７８号公報）。
　ただし、Ｒ1はメチル基、エチル基又はフェニル基であり、Ｐは３又は４である。
ただし、Ｒ2は水素又はメチル基、ｍは０又は１、Ｒ3、Ｒ4はメチル基、エチル基又はフェニル基、ｎは１〜３の整数であり、ｌはｍ＝０の場合０〜２の整数、ｍ＝１の場合２である。」（３頁左下欄最下行〜４頁左上欄９行）
1-e　「〔ラジカル重合性不飽和結合と非ラジカル重合性の反応性官能基とを併せ有する架橋性モノマー（Ｃ）〕
　本発明でいうラジカル重合性不飽和結合と非ラジカル重合性の反応性官能基とを併せ有する架橋性モノマー（Ｃ）としては、耐候性と着色の点から加水分解性基含有ラジカル重合性ケイ素化合物及びヒドロキシル基含有ラジカル重合性モノマー等が好適である。
　加水分解性基含有ラジカル重合性ケイ素化合物としては、一般式
で示されるアクリレート系シラン及び／又はメタクリレート系シランがあげられ、他にラジカル共重合可能なシランとしては、
で示されるエチレン系シランをあげることができる。
・・・
　具体的には、γ−（メタ）アクリロイルオキシプロピルトリメトキシシラン、γ−（メタ）アクリロイルオキシプロピルメチルジメトキシシラン、γ−（メタ）アクリロイルオキシプロピルジメトキシシラン、３−（２−（メタ）アクリロイルオキシエトキシ）プロピルトリメトキシシラン、３−（２−（メタ）アクリロイルオキシエトキシ）プロピルメチルジメトキシシラン、３−（２−（メタ）アクリロイルオキシエトキシ）プロピルジメチルメトキシシラン、５−（（メタ）アクリロイルオキシ）ペンチルトリメトキシシラン、５−（（メタ）アクリロイルオキシ）ペンチルメチルジメトキシシラン、５−（（メタ）アクリロイルオキシ）ペンチルジメチルメトキシシラン、Ｐ−ビニルフェニルトリメトキシシラン、Ｐ−ビニルフェニルメチルジメトキシシラン、Ｐ−ビニルフェニルジメチルメトキシシラン、γ−（メタ）アクリロイルオキシプロピルトリ（β−メトキシエトキシ）シラン等があげられる。
　これらのうち入手の容易さ、コストの点でγ−（メタ）アクリロイルオキシプロピルトリメトキシシランが好ましい。
　またヒドロキシル基含有ラジカル重合性モノマーとしては、ヒドロキシル基を有するラジカル重合性モノマーであればいずれも使用でき、例えば２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、２，３−ジヒドロキシプロピル（メタ）アクリレート等を挙げることができる。
　これらのラジカル重合性モノマーのうち入手の容易さ、コストの点で２−ヒドロキシエチル（メタ）アクリレートが好ましい。」（５頁右下欄１１行〜６頁左下欄１４行）
1-f　「〔架橋硬化型高耐候性塗料〕
　架橋硬化型高耐候性塗料としては、前記した架橋性モノマー（Ｃ）を使用することにより、常温硬化型高耐候性塗料、加熱硬化型高耐候性塗料等種々のものが得られる。
　架橋性モノマー（Ｃ）を使用して得られる架橋硬化型高耐候性塗料は、前記した架橋性モノマー（Ｃ）を使用しない常乾型高耐候性塗料に比べて長期間の屋外暴露又は促進耐候性試験における光沢保持率に優れ、また耐溶剤性にも優れているので、本発明の高耐候性塗料としては好適である。
（Ｉ）　常温硬化型高耐候性塗料
　常温硬化型高耐候性塗料の製造方法としては、ラジカル重合性モノマー（Ａ）／シリコーンマクロモノマー（Ｂ）／加水分解性基含有ラジカル重合性ケイ素化合物（架橋性モノマー（Ｃ））をトルエン等の溶媒中で通常の溶液重合をすることにより、常温硬化型高耐候性塗料樹脂が容易に得られる。得られた重合体溶液はそのままで、あるいは更に前記希釈用溶剤で希釈し、通常用いられるシランカップリング剤硬化用触媒−例えば、ジブチルスズジラウレート、ジブチルスズマレエートなど−を少量添加し、被塗物に塗布し、乾燥すれば優れた耐候性をもつ架橋硬化塗膜が得られる。該塗膜の架橋硬化は空気中の水分により加水分解性基が架橋するものである。
・・・
　使用できる架橋硬化促進用触媒としては、前述のジブチルスズジラウレート、ジブルスズマレエート等の有機スズ化合物、リン酸、Ｐ−トルエンスルホン酸等の酸性化合物、エチレンジアミン、トリエチレンテトラミン等のアミン類等公知のものを使用でき、その使用量は塗料樹脂に対し、０．００１〜１０重量％、好ましくは０．０１〜８重量％である。
　他の常温硬化型高耐候性塗料樹脂としては多価イソシアナート類を硬化剤とする塗料樹脂を挙げることができ、その樹脂は、例えばラジカル重合性モノマー（Ａ）／シリコーンマクロモノマー（Ｂ）／ヒドロキシル基含有ラジカル重合性モノマー（架橋性モノマー（Ｃ））をトルエン／ＭＩＢＫ等の混合溶媒中で通常の溶液重合を行うことにより得ることができる。かくして得られたヒドロキシル基含有重合体溶液はそのままで、あるいは更に前記希釈用溶剤で希釈し、多価イソシアナート類を添加して被塗物に塗布、乾燥すれば優れた耐候性をもつ架橋硬化塗膜が得られる。
　多価イソシアナートとしては、ヘキサメチレンジイソシアナート、イソホロンジイソシアナート等の無黄変ジインシアナート類及びその付加物が特に有用である。」（７頁右上欄１５行〜８頁右上欄２行）
1-g　「（II）　加熱硬化型高耐候性塗料
　加熱硬化型高耐候性塗料は、例えば前記ヒドロキシル基含有重合体及び通常の加熱硬化型アクリル塗料に用いられるメラミン硬化剤、尿素樹脂硬化剤、多塩基酸硬化剤等を用いて得られるものであり、これを加熱硬化することにより強靭な塗膜が得られる。メラミン硬化剤としては、ブチル化メラミン、メチル化メラミン、エポキシ変性メラミン等が例示され、用途に応じて各種変性度のものが使用可能であり、自己縮合度も適宜選ぶことができる。尿素樹脂としては、メチル化尿素、ブチル化尿素等があげられる。又、多塩基酸硬化剤としては、長鎖脂肪族ジカルボン酸類、芳香族多価カルボン酸類又はその無水物、ブロック多価イソシアナート類等が有用である。
　メラミンあるいは尿素系硬化剤の使用にあたっては、酸性触媒の添加によって硬化を促進することもできる。
　加熱硬化型高耐候性塗料樹脂の加熱硬化条件は、通常８０°〜２００℃の温度で５分〜６０分の加熱時間である。
　この場合使用される塗料樹脂中のヒドロキシル基量、及びそのヒドロキシル基を形成するヒドロキシル基含有ラジカル重合性モノマーの種類は前記常温硬化型高耐候性塗料におけるヒドロキシル基含有重合体の場合と同じである。
　硬化剤としては、塗膜硬度のコントロール、加熱架橋のコントロールの容易さの点でメラミン硬化剤が好ましい。」（８頁右上欄下から２行〜右下欄８行）
1-h　「以上述べた架橋硬化型高耐候性塗料（常温硬化型及び加熱硬化型）におけるシリコーンマクロモノマーの割合は１〜６０重量％好ましくは５〜５０重量％である。
　その理由は前記常乾型高耐候性塗料の場合と同じである。架橋性モノマー（Ｃ）の塗膜の機械的物性への影響については、一般に架橋性モノマー（Ｃ）の量が多くなるほど塗膜は高硬度となるが、用途に応じて適宜選べばよい。」（８頁右下欄下から３行〜９頁左上欄６行）
　
第５　当審の判断
１　刊行物に記載された発明
　刊行物１には
「アクリレート及び／又はメタクリレートを主体とするラジカル重合性化合物（Ａ）及びラジカル重合性シリコーンマクロモノマー（Ｂ）をラジカル共重合してなるか、又は前記ラジカル重合性化合物（Ａ）、前記マクロモノマー（Ｂ）及びラジカル重合性不飽和結合と非ラジカル重合性の反応性官能基とを併せ有する架橋性モノマー（Ｃ）をラジカル共重合してなるグラフトポリマーを樹脂分の主成分とする高耐候性塗料。」（摘示1-a）
に関する発明が記載されており、また、
「本発明は、・・・落書防止、貼紙防止・・・用などの特殊塗料としても利用できる耐候性塗料に関するものであ・・・る。」（摘示1-b）こと、
「〔アクリレート及び／又はメタクリレートを主体とするラジカル重合性化合物（Ａ）〕
　本発明におけるアクリレート及び／又はメタクリレートを主体とするラジカル重合性化合物（Ａ）とは、後記マクロモノマー（Ｂ）及び架橋性モノマー（Ｃ）以外のラジカル重合性二重結合を１個有する化合物をい」う（摘示1-c）こと、
「〔ラジカル重合性不飽和結合と非ラジカル重合性の反応性官能基とを併せ有する架橋性モノマー（Ｃ）〕
　本発明でいうラジカル重合性不飽和結合と非ラジカル重合性の反応性官能基とを併せ有する架橋性モノマー（Ｃ）としては、耐候性と着色の点から加水分解性基含有ラジカル重合性ケイ素化合物及びヒドロキシル基含有ラジカル重合性モノマー等が好適である。」（摘示1-e）こと、
「ヒドロキシル基含有重合体溶液はそのままで、あるいは更に前記希釈用溶剤で希釈し、多価イソシアナート類を添加して被塗物に塗布、乾燥すれば優れた耐候性をもつ架橋硬化塗膜が得られる。」（摘示1-f）こと、
「加熱硬化型高耐候性塗料は、例えば前記ヒドロキシル基含有重合体及び通常の加熱硬化型アクリル塗料に用いられるメラミン硬化剤・・・等を用いて得られるものであり、これを加熱硬化することにより強靭な塗膜が得られる。」（摘示1-g）こと、
「以上述べた架橋硬化型高耐候性塗料（常温硬化型及び加熱硬化型）におけるシリコーンマクロモノマーの割合は１〜６０重量％好ましくは５〜５０重量％である。」（摘示1-h）こと、
が記載されている。
　以上によれば、刊行物１には、
「アクリレート及び／又はメタクリレートを主体とするラジカル重合性化合物（Ａ）、ラジカル重合性シリコーンマクロモノマー（Ｂ）及びラジカル重合性不飽和結合と非ラジカル重合性の反応性官能基とを併せ有する架橋性モノマー（Ｃ）であるヒドロキシル基含有ラジカル重合性モノマーをラジカル共重合してなるグラフトポリマーを樹脂分の主成分とし、多価イソシアナート類またはメラミンからなる硬化剤が添加された、貼紙、落書防止用高耐候性塗料であって、上記シリコーンマクロモノマー（Ｂ）の割合は１〜６０重量％である貼紙、落書防止用高耐候性塗料」
という発明（以下「引用発明」という。）が記載されていると認められる。
　
２　本願発明と引用発明との対比・判断
　引用発明における「アクリレート及び／又はメタクリレートを主体とするラジカル重合性化合物（Ａ）」、「ラジカル重合性シリコーンマクロモノマー（Ｂ）」、「ラジカル重合性不飽和結合と非ラジカル重合性の反応性官能基とを併せ有する架橋性モノマー（Ｃ）であるヒドロキシル基含有ラジカル重合性モノマー」、及び「高耐候性塗料」は、それぞれ、本願発明における「上記ＯＨ基を有する重合性ビニル単量体およびα、β−不飽和カルボン酸以外の重合性ビニル単量体」、「片末端に重合性ビニル基を導入しかつ末端に加水分解性シリル基を有しないポリジメチルシロキサン化合物」、「ＯＨ基を有する重合性ビニル単量体」及び「被覆組成物」に対応する。
　また、引用発明における「上記シリコーンマクロモノマー（Ｂ）の割合は１〜６０重量％である」は、本願発明における「上記重合体鎖にポリジメチルシロキサン鎖が１〜６０重量％の量でグラフトされている共重合体からなり」に対応する。
　また、「多価イソシアナート類を添加して被塗物に塗布、乾燥すれば優れた耐候性をもつ架橋硬化塗膜が得られる。」（摘示1-f）なる記載、及び「硬化剤としては、塗膜硬度のコントロール、加熱架橋のコントロールの容易さの点でメラミン硬化剤が好ましい。」（摘示1-g）なる記載から明らかなように、「多価イソシアナート類またはメラミンからなる硬化剤が添加された」は「メラミンまたは多価イソシアナート化合物が架橋剤として添加されており」に対応する。
　そして、引用発明において、高耐候性塗料中にポリオキシアルキレンを含まないことは、引用発明の塗料を製造するための原料から明らかである。
　してみると、両者は、
「ＯＨ基を有する重合性ビニル単量体と、
　上記ＯＨ基を有する重合性ビニル単量体およびα、β−不飽和カルボン酸以外の重合性ビニル単量体と、
　片末端に重合性ビニル基を導入しかつ末端に加水分解性シリル基を有しないポリジメチルシロキサン化合物と
を共重合して得られるグラフト共重合体であって、
　上記重合体鎖にポリジメチルシロキサン鎖が１〜６０重量％の量でグラフトされているグラフト共重合体からなり、
　メラミンおよび／または多価イソシアナート化合物が架橋剤として添加されており、ポリオキシアルキレンを含まない
貼紙、落書防止用被覆組成物。」
である点において一致するが、両者は以下の点において相違すると認められる。
［相違点］
　グラフト共重合体の成分として、本願発明では「α、β−不飽和カルボン酸」を用いるのに対し、引用発明では「α、β−不飽和カルボン酸」を用いることが規定されていない点
　
３　相違点についての判断
　刊行物１には、「本発明において使用できるその他のラジカル重合性化合物即ち（メタ）アクリレート、マクロモノマー（Ｂ）及び架橋性性モノマー（Ｃ）以外のラジカル重合性化合物としては、・・・（メタ）アクリル酸、・・・を挙げることができる。」（摘示1-c）と記載されているので、（メタ）アクリレート、マクロモノマー（Ｂ）及び架橋性性モノマー（Ｃ）以外のラジカル重合性化合物として「（メタ）アクリル酸」を用いることは当業者が容易に想到し得ることである。
　
４　効果について
　本願明細書をみても、そもそも本願明細書には本願発明の実施例に相当するものが存在しない（すなわち、実施例１により得られた共重合体Ａに「メラミンおよび／または多価イソシアナート化合物が架橋剤として添加」された具体例は示されていない。）ので、本願発明が格別顕著な効果を奏すると認めるべき根拠がないし、しかも、その他の点を考慮しても、本願発明が前記相違点により格別顕著な効果を奏するものと認めるべき根拠は見いだせないから、本願発明が格別顕著な効果を奏するものとは認められない。
　
第６　むすび
　したがって、本願発明は、刊行物１に記載された発明（引用発明）に基づいて当業者が容易に発明をすることができたものであるから、特許法２９条２項の規定により特許を受けることができないものであり、本願は、その余の点について判断するまでもなく、拒絶をすべきものである。
　よって、結論のとおり審決する。